(57)【要約】【課題】本発明が解決すべき課題は、愛玩動物の中で肉球部を有する犬、猫等を対象として、健全に飼育するための屋外運動において、擦り傷、切り傷等の損傷を防ぐ効果を有する肉球保護組成物を得ることである。【解決手段】肉球部への密着性と、常に運動により変形しつづける肉球部への追従性がある皮膜を形成させるため樹脂質シリコンとガム質シリコンを特定の割合で配合することで散歩時に有用な組成物が得られた。【特許請求の範囲】
【請求項１】
樹脂質シリコンとガム質シリコンを配合することを特徴とする肉球保護組成物。
【請求項２】
樹脂質シリコンとガム質シリコンの配合比が１：５〜５：１であることを特徴とする請求項１記載の肉球保護組成物。
【請求項３】
樹脂質シリコンとガム質シリコンの合計量が組成物中１．０〜２０．０％であることを特徴とする請求項１乃至請求項２記載の肉球保護組成物。
【発明の詳細な説明】
【０００１】
【産業上の利用分野】
本発明は、犬、猫等の愛玩動物において肉球部の日常手入れに関する発明である。
より詳細には、愛玩動物の肉球部へのダメージを防御し健やかに飼育することを目的とする。
【０００２】
犬、猫等の足裏部の構造は、爪を有する指部と肉球と呼ばれる部分からなり、接地部のほとんどは肉球である。一般的な運動時のそれぞれの働きは、指部がしっかりと地面を保持することで確実に力を伝達し、肉球部がクッション的な役割を担い運動時の衝撃を吸収するという運動に最も重要な部分である。肉球部に損傷を負うと運動が十分に出来なかったり、運動時の衝撃を十分に吸収できないために骨に負担を与えると言われている。
【０００３】
一般的な愛玩動物である犬、猫等の飼育に関して、近年では室内での飼育が主流になりつつある。例えば、住居を締め切ってその中で放し飼いといった場合や、通常はケージで飼育し必要なときだけ部屋に放つ等、飼育環境のほとんどが室内である場合も少なくない。ところが、このような環境下で飼育された愛玩動物は、畳・カーペット等の柔らかな住環境で過ごすことが多いため、その肉球部は室外飼育のみの場合と比べて柔らかく保たれ、外部刺激等に対し、非常に敏感になっており、散歩等、室外で運動中に肉球部に擦り傷、切り傷等の損傷を受ける場合が少なくない。
【０００４】
【従来の技術】
従来、肉球部を保護する方法としては、クリーム等の油剤により硬くなった肉球部に潤いを与えるという方法しかなく、この方法によると一時的に肉球部の状態を改善するが、散歩等の運動中にクリーム等が剥がれ落ちてしまい効果が持続しなかったり、一時的に損傷改善する効果はあっても損傷を防ぐ効果はないといった問題点があった。
【０００５】
【発明が解決しようとする課題】
そこで、本発明が解決すべき課題は、愛玩動物の中で肉球部を有する犬、猫等の肉球部の損傷を防ぐ・保護することである。
【０００６】
【問題を解決するための手段】
本発明者は、上記の状況に鑑み優れた肉球保護効果と持続性を有する肉球保護組成物を得るべく鋭意検討を行った結果、樹脂質シリコンとガム質シリコンを特定の割合で配合することで、肉球部への密着性と、常に運動により変形しつづける肉球部への追従性がある皮膜を形成させることにより、散歩時等に有用な保護組成物が得られることを見いだし、本発明を完成するに至った。
【０００７】
【発明の実施の形態】
以下、本発明の実施の形態について説明する。
本発明は、樹脂質シリコンとガム質シリコンを特定の割合で配合することで肉球部への密着性と、運動により常に変形しつづける肉球部への追従性に優れた皮膜を形成する肉球保護組成物が得られる。
つまり樹脂質シリコンとガム質シリコンで形成された皮膜により、散歩などの肉球部に塗布した皮膜が剥がれ易い状況でも、肉球部に密着し保護する効果を失わない組成物を得ることができる。
一方、樹脂質シリコンだけでは、密着性は高いが肉球部への追従性が無いため乾燥後剥がれ落ちてしまい、またガム質シリコンだけでは追従性は高いが密着性が低いため保護効果が長持ちしないといった問題点がある。
本発明品を使用することで、健全な飼育に必要な散歩などの屋外環境での運動でも、擦り傷、切り傷等の損傷を防ぐことが出来、その保護効果も長時間持続する。
【０００８】
本発明に使用される樹脂質シリコンは、トリメチルシロキシケイ酸に代表されるケイ素化合物であり、単品では、もろい硬い固体状である。通常揮発性シリコンや、イソパラフィンなどに溶解された液体として市販されている。例えば、ＫＦ−７３１２Ｆ（５０％オクタメチルシクロテトラシロキサン溶液）（信越化学工業（株）製）、ＴＳＦ４６００（メチルポリシオロキサン溶液）（東芝シリコーン（株）製）、ＢＹ１１−０１８（３０％デカメチルシクロペンタシロキサン溶液）（東レ・ダウコーニング・シリコーン（株）製）等があげられる。
【０００９】
ガム質シリコンについては、高重合メチルポリシロキサンに代表されるケイ素化合物であり、単品では、柔軟性のある可塑性の固体状である。通常揮発性シリコンや、イソパラフィンなどに溶解された液体として市販されている。例えばＢＹ１１−００３、ＢＹ１１−００７、ＢＹ２５−３２０（以上、東レ・ダウコーニング・シリコーン（株）製）、ＫＦ−９６Ｈ−６，０００ｃｓ、ＫＦ−９６Ｈ−６万ｃｓ、ＫＦ−９６Ｈ−１００万ｃｓ（以上、信越化学工業（株）製）等が挙げられる。
【００１０】
これら樹脂質シリコンとガム質シリコンの配合比は、それぞれ１：５〜５：１が好適であり、更に好ましくは、１：４〜４：１である。樹脂質シリコンンが多いと形成された皮膜が脆くなりすぐにはがれ落ちてしまう。また、ガム質シリコンが多いと皮膜強度が低下し、皮膜の残存性が低下する。樹脂質シリコンとガム質シリコンの合計配合量は、全組成物中に１．０〜２０．０重量％、特に２．０〜１０．０重量％配合することで、充分な皮膜強度を持ち、肉球部への密着性および運動時の肉球部表面の変形に対する追従性の良好な皮膜を形成することができる。
【００１１】
本発明の組成物に配合される成分として下記に示す。その配合に際しては、本発明の効
果を損なわない量的、質的範囲内である。もちろんこれに限定されるものではない。本発明の必須配合成分の他に増粘剤、界面活性剤、酸化防止剤、薬剤、香料あるいは他の揮発性成分等を配合しても良い。
【００１２】
以下に実施例を示して本発明について具体的に説明するが、これによって本発明の技術的範囲が限定的に解釈されるべきものではない。なお、以下の表に示す組成物の配合量は総て重量％で示す。
【００１３】
実施例１  （１）高重合メチルポリシロキサン
２．０％（２）トリメチルシロキシケイ酸  ３．０％（３）デカメチルシクロペンンタシロキサン
９５．０％
実施例２  （１）高重合メチルポリシロキサン
１５．０％（２）トリメチルシロキシケイ酸  ５．０％（３）デカメチルシクロペンンタシロキサン
８０．０％
実施例３  （１）高重合メチルポリシロキサン
２．０％（２）トリメチルシロキシケイ酸  １０．０％（３）デカメチルシクロペンンタシロキサン
８８．０％
実施例４  （１）高重合メチルポリシロキサン
１０．０％（２）トリメチルシロキシケイ酸  ２．０％（３）デカメチルシクロペンンタシロキサン
８８．０％
比較例１（１）高重合メチルポリシロキサン  ５．０％（２）デカメチルシクロペンンタシロキサン  ９５．０％
比較例２  （１）トリメチルシロキシケイ酸
５．０％（２）デカメチルシクロペンンタシロキサン  ９５．０％
比較例３（１）高重合メチルポリシロキサン  ２０．０％（２）デカメチルシクロペンンタシロキサン  ８０．０％
比較例４（１）トリメチルシロキシケイ酸  １５．０％（２）軽質イソパラフィン  ８５．０％
比較例５（１）高重合メチルポリシロキサン  ０．４％（２）トリメチルシロキシケイ酸０．４％（３）デカメチルシクロペンンタシロキサン  ９９．２％
比較例６（１）オリーブ油  １００．０％
比較例７（１）流動パラフィン  １００．０％
【００１４】
以上の試料について、以下の方法で試験を行なった。
各試料を１０ｃｍ×１０ｃｍに裁断した出光テクノファイン社製サプラーレに約２．０ｇを均一に塗布する。１日乾燥させた後に重量を測定する。できた試料を１０ｃｍ×１０ｃｍ（厚さ５ｍｍ）のアクリル板に固定しケント紙上を８０ｃｍ／ｍｉｎで約２０ｃｍ移動させることを５０回繰り返し、試験後の重量を測定することで、保護皮膜の残存性をみた。
【００１５】
【数１】
2004357630.tif 000002
【００１７】
【表１】
2004357630.tif 000003
【００１８】
実施例１、２、３，４については、皮膜が充分に残存しサプラーレ表面を保護していた。
比較例１および３については、ガム質だけのため軟らかく伸縮性のある皮膜が形成されるため摩擦による変形に対しての追従性は良好であったが、皮膜自体の強度が乏しいため皮膜が薄くなっていた。皮膜強度が弱いため実施例と比較すると残存性が乏しく良好な皮膜とは言えない。比較例２および４については、形成された皮膜が脆く固い樹脂質の成分だけのため変形に対して追従性がなく、保護皮膜にヒビが入り部分的に落剥が生じており、そのため落剥部分にサプラーレ表面の損傷が見られ充分な保護効果は得られなかった。比較例５については、皮膜自身は強度、密着性、追従性に問題はないと思われるが形成された皮膜が薄すぎるため充分な保護効果は得られなかった。比較例６および７については、サプラーレ表面が均一に削り取られて損傷が大きかった。これらのことよりガム質シリコン、樹脂質シリコン単体の使用だけでは追随性・密着性のある皮膜形成ができないが、これらを併用することにより、皮膜の追随性・密着性が飛躍的に向上していることが分かる。
【００１９】
下記の実施例５〜７、比較例８〜１１の処方にて実際に犬を用いて残存性・追随性・保護性について実験を行なった。皮膜の残存率を調べるため、パラベンの残存量を指標として行った。
テストに協力してもらえるパネラー犬２０匹（雑種１０匹、チワワ４匹、柴犬２匹、コーギー２匹、ダックスフンド２匹：年齢１〜５歳）を犬の種類・年齢・性別が偏らないようにして２群１０匹ずつに分け、各肉球部に試料を０．１ｇ塗布した。塗布後、肉球部が地面に接地させないような状態で１分間放置した後、１時間戸外で散歩を行った（天気：晴れ、気温２７℃）。散歩終了後、各犬の各肉球部の状態を獣医により、目視判定してもらった。結果は、各群の平均値を示した。その後、アセトンを一定量入れたスクリュー瓶を逆さにして各犬の各肉球部に１分間あて、肉球部に残留する組成物を溶解させた。その後、アセトン中に溶解したパラベンの残存量を液体クロマトグラフィー（島津製作所製）にて測定した。その後、残存率を計算した。結果は、平均値を示した。
【００２０】条件
＜塗布試料＞
塗布試料は、１匹の犬に対し４種類の試料をそれぞれの足の肉球部に塗布した。この時、塗布する足は、ランダムに選択した。
第１群：実施例５、実施例６、実施例７、比較例８
第２群：比較例８、比較例９、比較例１０、比較例１１
＜液体クロマトグラフィーの測定条件＞
カラム：ｓｈｉｍ−ｐａｃｋ  ＣＬＣ−ＯＤＳ
移動相：メタノール：水＝７０：３０
流量：１ｍｌ／分
波長：２５４ｎｍ
感度：７
注入量：２μｌ
＜残存率＞
５：８０％以上残存
４：５０％以上８０％未満残存
３：３０％以上５０％未満残存
２：１０％以上３０％未満残存
１：０％以上１０％未満残存
＜目視判定＞
３：肉球部に損傷が全く見られない。
２：肉球部に損傷がやや見られる。
１：肉球部がかなり損傷している。
【００２１】
【数２】
2004357630.tif 000004
【００２２】
【表２】
2004357630.tif 000005
【００２４】
ガム質シリコンと樹脂質シリコンを特定の割合で配合した実施例５〜７においては、残存率が５０％以上８０％未満と非常に高く、肉球部の状態も、ほとんど損傷を負っておらず健やかな状態であった。また、試験品を塗布した際に、特に嫌がる様子はなかった。基材群の比較例８においては、皮膜はほとんど剥がれてしまっており、肉球部を保護する効果は、全く見られなかった。樹脂質シリコン単体を配合した場合には、散歩後すぐに皮膜がヒビ割れてしまっており、残存率は低く、肉球部もかなり損傷を受けていた。ガム質シリコン単体を配合した場合には、皮膜が非常に薄くなっており、残存率は低く、肉球部もかなり損傷を受けていた。ガム質シリコン及び樹脂質シリコンの両方を配合した場合であっても、その配合総量が、組成物中２０％を越えた場合には、組成物が分離して安定配合できず、組成物を肉球部に均一に塗布することが出来ず、試験そのものが出来なかった。
【００２３】処方例１：  肉球保護ジェル１
（１）デカメチルシクロペンタシロキサン  １５．０％（２）ガム質シリコン  ０．５％（３）樹脂質シリコン  ０．５％（４）精製水  ７３．３８％（５）アルキル変性カルボキシビニルポリマー  ０．２％（６）エタノール  １０．０％（７）パラベン  ０．３％（８）トリエタノールアミン  ０．１％（９）香料  ０．０２％
（製法）
１：（１）〜（３）を混合溶解する。
２：（４）に（５）を加えよく分散した後あらかじめ溶解しておいた（６）〜  （９）を加えて中和増粘しておく。
３：２に１を加えて均一になるまで混合撹拌する。
【００２４】
本品を肉球部に塗布することで密着性、変形追従性が良好な皮膜が形成された。このことにより高い肉球保護効果が得られた。また、のびなじみが良く使用性の良好なものであった。
【００２５】処方例２：肉球保護ジェル２
（１）精製水  ５７．３５％（２）尿素
１．０％（３）エタノール  １０．０％（４）パラベン  ０．５％（５）キサンタンガム    ０．０５％（６）デカメチルシクロペンタシロキサン    １０．０％（７）ガム質シリコン  デカメチルシクロペンンタシロキサン混合物＊１  ７．０％（８）樹脂質シリコン  デカメチルシクロペンンタシロキサン混合物＊２  １０．０％（９）ポリアクリル酸アミド混合物＊３    ３．０％  （１０）  スクワラン  １．０％  （１１）  トコフェロール  ０．１％
（製法）
１：（１）〜（５）を混合溶解する。
２：あらかじめ混合しておいた（６）〜（１１）を加え混合する。
＊１  ガム質シリコン：デカメチルシクロペンンタシロキサン    ３：７混合物
＊２  樹脂質シリコン：デカメチルシクロペンンタシロキサン    １：１混合物
【００２６】
本品を肉球部に塗布することで密着性、変形追従性が良好な皮膜が形成された。このことにより高い肉球保護効果が得られた。また、配合された有効成分が長時間保持されているため肉球部自身を健やかな状態に保たれた。
【００２７】処方例３：  肉球保護スプレイ
（１）ガム質シリコン  ジメチルポリシロキサン混合物＊３
１０．０％（２）樹脂質シリコン  デカメチルシクロペンンタシロキサン混合物＊２  １０．０％（３）デカメチルシクロペンタシロキサン    ７８．９％（４）スクワラン
１．０％  （５）  トコフェロール  ０．１％
（製法）（１）〜（５）を均一に混合溶解する。
＊３  ガム質シリコン：ジメチルポリシロキサン    １：１混合物
本品を肉球部に塗布することで密着性、変形追従性が良好な皮膜が形成された。このことにより高い肉球保護効果が得られた。
【００２８】
【発明の効果】
本発明品は、樹脂質シリコンとガム質シリコンを特定の割合で配合することで肉球部への密着性と、常に運動により変形しつづける肉球部への追従性を両立させた皮膜を形成することを可能とし、高い肉球保護効果を長時間維持できる組成物である。
このことにより、室内飼育により損傷を受けやすい肉球部を持つ犬、猫等において、散歩等の屋外運動の際に肉球部の擦り傷、切り傷等の損傷を防止し、肉球部を保護する有用な肉球組成物が得られた。